FR 2690437 A1 19931029 FR 9304748 A 19930422 La présente invention concerne une vitre pour véhicules, en particulier les automobiles Plus particulièrement elle concerne un verre gris ou bronze pour véhicules ayant une excellente absorption des ultraviolets. Le verre coloré qui a été utilisé comme verre à vitres de véhicules comprend le verre teinté en bleu contenant Fe 203 et Co O, le verre teinté en vert, ayant une teneur en Fe 203 plus élevée que le verre teinté en bleu et ayant une absorption des rayons thermiques améliorée et le verre teinté en gris ou bronze contenant Fe 2 03, Co O, Ni O et Se comme colorants. Tandis que le verre bleu et le verre vert ayant une teneur en Fe 203 relativement élevée ont un pouvoir absorbant de la chaleur et des ultraviolets relativement élevé, on cherche encore fortement à protéger les garnitures inté- rieures de la détérioration par les ultraviolets avec la tendance récente à des garnitures intérieures luxueuses des automobiles Pour faire face à cette demande, on a récemment mis au point un verre ayant un pouvoir absorbant élevé des ultraviolets et des rayons thermiques tout en satisfaisant les exigences d'économies d'énergie Ce verre ayant une teneur plus élevée en Fe 203 que le verre classique est également coloré en vert. Par contre, le verre bronze classique, en particulier le verre gris a une absorption des ultraviolets et des rayons thermiques insuffisante à cause de sa teneur en Fe 2 03 plus faible que dans le verre bleu et ne satisfait pas la demande de protection des garnitures intérieures contre la détérioration par les ultraviolets. Néanmoins, on a désiré du verre gris ou du verre bronze à partir de considérations de conception des véhicules En conséquence, on a demandé la mise au point de verre gris ou bronze ayant un pouvoir absorbant élevé des ultraviolets et des rayons thermiques. Les présents inventeurs ont proposé précédemment un verre gris absorbant la chaleur contenant de l'oxyde d&étain comme agent réducteur et ayant ainsi une absorption élevée des rayons thermiques, mais ce verre est coûteux parce que l'oxyde d'étain est cher Ils ont également proposé un verre absorbant les ultraviolets et les rayons thermiques contenant de l'oxyde de cérium et de l'oxyde de fer comme absorbants des ultraviolets Ce verre a encore l'inconvénient du coût de l'oxyde de cérium. Les présents inventeurs ont encore proposé un verre bronze pour les véhicules qui contient de l'oxyde de fer, de l'oxyde de titane, de l'oxyde de cérium, du sélénium, de l'oxyde de cobalt et de l'oxyde de nickel et présente un pouvoir d'absorption élevé des rayons thermiques Cependant, ce verre a une pureté d'excitation élevée à cause de sa teneur relativement élevée en oxyde de fer Au vu de la demande de verre fonctionnel de faible pureté d'oxydation, en particulier pour les considérations de conception des automobiles, une pureté d'excitation élevée est un inconvénient sérieux pour les vitres. S Un objet de la présente invention est de résoudre les problèmes cités ci-dessus associés avec les vitres classiques pour véhicules et de proposer un verre couleur bronze qui a un pouvoir absorbant élevé des ultraviolets et une faible pureté d'excitation et qui convient donc pour l'utilisation dans les véhicules. D'autres objets et effets de la présente invention apparaîtront à la lecture de la description qui va suivre. La présente invention concerne un verre pour véhicules comprenant de à 80 % en poids de Si O 2, de 0 à 5 % en poids d'A 1203, de O à 5 % en poids de B 203, de O à 10 % en poids de Mg O, de 5 à 15 % en poids de Ca O, de 10 à 18 % en poids de Na 2 O, de O à 5 % en poids de K 20, de 5 à 15 % en poids de total de Mg O et Ca O, de 10 à 20 % en poids de total de Na 2 O et K 20, de 0,3 à 2 % en poids d'oxyde de cérium exprimé en Ce O 2, de 0 à 1 % en poids de Ti O 2, de 0,1 à 0,8 % en poids d'oxyde de fer exprimé en Fe 2 03, de O à 0,006 % en poids de Co O, de O à 0,01 % en poids de Ni O et de O à 0,0015 % en poids de Se. Le verre pour véhicules selon la présente invention a de préférence, avec une épaisseur de 4 mm, une transmission de la lumière visible d'au moins % avec l'illuminant normalisé C I E A. Dans un premier mode de mise en oeuvre de la présente invention, le verre pour véhicules a une teneur en oxyde de fer de pas moins de 0,1 % en poids et moins de 0,2 % en poids, de préférence 0,16 à 0,19 % en poids, exprimée en Fe 2 03. Dans un second mode de mise en oeuvre de la présente invention, le verre pour véhicules a une teneur en oxyde de fer de 0,2 à 0,8 % en poids, de préférence de 0,3 à 0,5 % en poids, exprimée en Fe 203. Le verre selon le premier mode de mise en oeuvre a de préférence, avec une épaisseur de 4 mm, une pureté d'excitation de pas plus de 3 % avec l'illuminant normalisé C LE C. Le verre selon le premier mode de mise en oeuvre a de préférence, avec une épaisseur de 4 mm, une transmission des ultraviolets de pas plus de 45 %. Le verre selon le premier mode de mise en oeuvre a de préférence une longueur d'onde dominante de 570 à 600 nm, mesurée avec l'illuminant normalisé C.I E C. Le verre selon le second mode de mise en oeuvre a de préférence, avec une épaisseur de 4 mm, une pureté d'excitation de pas plus de 6 % avec l'illuminant normalisé C I E C. Le verre selon le second mode de mise en oeuvre a de préférence, avec une épaisseur de 4 mm, une transmission des ultraviolets de pas plus de 30 %. Le verre selon le second mode de mise en oeuvre a de préférence, avec une épaisseur de 4 mm, une transmission du rayonnement solaire de pas plus de %. Tous les pourcentages concernant les teneurs des composants dans le verre utilisés ci-après sont en poids. La teneur en Si O 2 est de 65 à 80 % et de préférence de 68 à 73 %. Si O 2 forme le squelette du verre Si sa teneur est de moins de 65 %, le verre a une durabilité réduite Si elle dépasse 80 % la composition est difficile à faire fondre. La teneur en A 1203 est de O à 5 %, de préférence de 0,1 à 3 %, et mieux encore de 0,1 à 2 % A 1203 sert à améliorer la durabilité du verre Si sa teneur dépasse 5 %, la composition est difficile à fondre. La teneur en B 203 est de O à 5 % et de préférence de O à 1 % B 203 est utilisé, quoique non essentiel, pour l'amélioration de la durabilité du verre et également comnme auxiliaire de fusion La limite supérieure de sa teneur est de 5 % Une teneur supérieure en B 203 gêne la formation du verre à cause de sa volatilisation, etc. La teneur en Mg O est de O à 10 %, et de préférence de 3 à 5 % La teneur en Ca O est de 5 à 15 % et de préférence de 6 à 10 % La teneur totale en Mg O et Ca O est de 5 à 15 % et de préférence de 10 à 14 % Mg O et Ca O servent tous deux à améliorer la durabilité du verre et à réguler la température du liquidus et la viscosité au moment de la formation du verre Si la teneur en Mg O dépasse %, la température du liquidus devient élevée Si la teneur en Ca O est de moins de 5 % ou plus de 15 %, la température du liquidus devient élevée Si la teneur totale en Mg O et Ca O est de moins de 5 %, le verre résultant à une durabilité détériorée Si elle dépasse 15 %, la température du liquidus devient élevée. La teneur en Na 2 O est de 10 à 18 % et de préférence de 11 à 15 % La teneur en K 20 est de O à 5 % et de préférence de O à 1,5 % La teneur totale en Na 2 O et K 20 est de 10 à 20 % et de préférence de 12 à 16 % Na 2 O et K 20 sont utilisés comme accélérateurs de fusion du verre Si la teneur en Na 2 O est de moins de 10 % ou si la teneur totale en Na 2 O et K 20 est de moins de 10 %, l'effet d'accélération de la fusion est faible Si la teneur en Na 2 O dépasse 18 % ou si la teneur totale en Na 2 O et K 20 dépasse 20 %, la durabilité est réduite Comme K 20 est plus coûteux que Na 2 O, on l'utilise en quantité de 5 % au plus. La teneur en oxyde de cérium est de 0,3 à 2 % en Ce O 2 La teneur préférée en oxyde de cérium est de 1,0 à 2,0 % dans le premier mode de mise en oeuvre de la présente invention et de 0,8 à 1,0 % dans le second mode de mise en oeuvre de la présente invention, toutes deux en Ce O 2 L'oxyde de cérium est présent dans le verre sous forme de Ce O 2 et de Ce 2 03, qui présentent tous deux un pouvoir d'absorption des ultraviolets Si la teneur en oxyde de cérium exprimée en Ce O 2 est de moins de 0,3 %, l'effet d'absorption des ultraviolets est faible Si elle dépasse 2 %, le verre absorbe la lumière visible en réduisant la transmission de la lumière visible. La teneur en Ti O 2 est de O à 1 % La teneur préférée en Ti O 2 est de 0,2 à 0,6 % dans le premier mode de mise en oeuvre de la présente invention et de 0,2 à 0,5 % dans le second mode de mise en oeuvre de la présente invention Ti O 2 est utilisé comme composant absorbant les ultraviolets Lorsque Ti O 2 est utilisé en combinaison avec l'oxyde de fer, l'effet d'absorption des ultraviolets est favorisé par l'action mutuelle L'utilisation de Ti O 2 permet de réduire la quantité nécessaire d'oxyde de cérium coûteux, ce qui apporte un avantage économique En combi- naison avec l'oxyde de fer, Ti O 2 absorbe également du côté des courtes longueurs d'onde de la lumière visible en réduisant ainsi la transmission de la lumière visible. En conséquence, la limite supérieure de la teneur en Ti O 2 est de 1 %. L'oxyde de fer est présent dans le verre sous forme de Fe 203 et Fe O. Le premier absorbe les rayons ultraviolets et le second absorbe les rayons thermiques Si la teneur en oxyde de fer exprimée en Fe 2 03 est de moins de 0,1 %, l'effet d'absorption des rayons ultraviolets est faible Si elle dépasse 0,8 %, la transmission de la lumière visible est défavorablement réduite. Dans le premier mode de mise en oeuvre de la présente invention, la teneur en oxyde de fer exprimée en Fe 203 est de moins de 0,2 % A une teneur plus élevée, la pureté d'extinction devient relativement élevée. Dans le second mode de mise en oeuvre de la présente invention, la teneur en oxyde de fer exprimée en Fe 203 est de 0,2 % ou plus A une teneur plus faible, les effets d'absorption des ultraviolets et des rayons thermiques sont relativement amoindris. A mesure que la proportion en Fe O dans l'oxyde de fer total augmente, le pouvoir d'absorption des rayons thermiques augmente, mais à son tour le verre devient réducteur, ce qui rend difficile de le colorer par Se En conséquence, une proportion préférée de Fe O dans l'oxyde de fer total est de 15 à 30 %. La teneur en Fe O, ou lFe Ol, peut être obtenue à partir de l'équation: lFe Ol (%o) = -0,25635 x log (T 10 oo 00/100)0,008 dans laquelle T 1000 est la transmission de la lumière (%o) d'une vitre de 4 mm d'épaisseur à 1000 nm. La proportion de Fe O dans l'oxyde de fer total peut être obtenue à partir de Péquation: proportion de Fe O (%o) = 111,13 x lFe Ol/lT-Fe 203 l dans laquelle lT-Fe 203 l est la teneur totale en oxyde de fer exprimée en Fe 203. La teneur en Co O est de O à 0,006 % La teneur préférée en Co O est de 0 à 0,005 % dans le premier mode de mise en oeuvre de la présente invention, et de 0 à 0,002 % dans le second mode de mise en oeuvre de la présente invention Co O a un maximum d'absorption à environ 600 nm et il est donc utilisé pour le réglage fin de la longueur d'onde dominante et de la pureté d'extinction du verre Si sa teneur dépasse 0,006 %, la transmission de la lumière visible est réduite. La teneur en Ni O est de O à 0,1 % La teneur préférée en Ni O est de 0 à 0,001 % dans le premier mode de mise en oeuvre de la présente invention et de 0 à 0,003 % dans le second mode de mise en oeuvre de la présente invention Ni O a un maximum d'absorption à environ 450 nm et il est également utilisé pour le réglage fin de la longueur d'onde dominante du verre Si sa teneur dépasse 0,01 %, la transmission de la lumière visible est réduite Comme Ni O réduit la transmission de la lumière visible sans absorber les rayons ultraviolets, il est recommandé de réduire ou d'éviter si possible l'utilisation de Ni O. La teneur en Se est de O à 0,0015 % La teneur préférée en Se est de O à 0,001 % dans le premier mode de mise en oeuvre de la présente invention et de 0 à 0,0004 % dans le second mode de mise en oeuvre de la présente invention Se est un ingrédient agissant pour neutraliser la couleur verte du verre contenant de l'oxyde de fer pour donner un verre bronze ou gris Si sa teneur dépasse 0,0015 %, le verre résultant a une pureté d'extinction trop élevée Afin de réduire la pureté d'extinction, une quantité supplémentaire d'oxyde de cobalt serait nécessaire, ce qui réduit défavorablement la transmission de la lumière visible. Si on le désire, le verre selon la présente invention peut contenir en outre les composants facultatifs suivants en plus des composans cités cidessus aussi longtemps que les effets de la présente invention ne sont pas altérés. Autrement dit, le verre peut contenir jusqu'à 1 % de Ba O, Zn O ou Zr O 2 pour améliorer la durabilité Le verre peut aussi contenir jusqu'à 1 % de Li 2 O ou F comme auxiliaire de fusion En outre, le verre peut contenir jusqu'à 1 % de SO 3, As 203, Sb 2 03 ou Cl comme agents d'affinage. La présente invention sera maintenant illustrée plus en détail par les Exemples et les Exemples Comparatifs suivants, mais il est entendu qu'il ne sont nullement limitatifs de la présente invention Les parties, pourcentages et ainsi de suite sont tous en poids, sauf autre indication. Exemples 1 à 24 et Exemples Comparatifs 1 et 2 On a préparé de la manière suivante des échantillons de verres selon le premier mode de mise en oeuvre de la présente invention et un verre bronze comparatif. On a pesé et mélangé du sable de silice, du borax, du feldspath, du calcaire, de la dolomie, de la soude à l'ammoniaque du commerce, du salignon, du carbone, de l'oxyde de cérium, de l'oxyde de titane, de l'oxyde rouge de fer, de l'oxyde de cobalt, de l'oxyde de nickel et du sélénium pour avoir la composition indiquée dans le Tableau 1 ci- dessous et on a fait fondre la charge résultante dans un four électrique Le verre fondu a été coulé et refroidi lentement à la température ambiante Le verre refroidi et coloré a été découpé et poli pour préparer un échantillon de 4 mm d'épaisseur pour la détermination des caractéristiques optiques. On a déterminé les caractéristiques optiques de chacun des échantillons résultants et de l'échantillon comparatif de verre bronze utilisé de manière classique pour les véhicules, à un angle d'examen de 2 en utilisant les illuminants normalisés C I E A et C au moyen d'un spectrophotomètre auto-enregistreur Model 330 fabriqué par Hitachi, Ltd Les résultats obtenus sont indiqués dans le Tableau 2 ci-dessous. 0 9000 '0 0 O o 081 '0 o 09 '1 00 '1 Do"T 00 '8 00 't Do"T ZZ'69 ú g 1 dwuxl ot I'Do 8 LT'0 oz VD 09 'I oo'j 7 os' z D'OL z o Idt U Qxa Zo OO'o o o 8 LI'O o Z'o 09 '1 00 '1 0 D'E 1 00 '8 0 o'i o ZO'OL ldox otduîoxa **os Ol N 00: g OZ Od- l Z Olú ZOVO zoa O Ze N Ot SD úusod ZI Vo juusodtuo D sp oa ua %/) a OA np uo 11 soa Muo D i nezlqu L r O NO o o o 881 '0 o Ls'D 00 '1 00 '8 Do't 7 00 '9 o b Z'IL t IZVTL 6 oldmouxg 0 OO'O j 900 'O 081 '0 09 '0 09 '1 00 '1 'ú 1 00 '8 00 '9 '1 o Z 9 '69 oidtuixg oo 000 '0 o Sb ODO'O st 900 '0 6 LI'O ot Vo 09 '1 09 'T 00 '1 00 '8 '1 o Z 8 '69 L oldtuoxt 5000 '0 o o 6 LI'O 0 'VO 09 'I 00 '1 00 '8 OO'b o Z 8 '69 oldmox I 5000 '0 Ob OO O ' 081 '0 o 09 'T 00 'T 0 s'g I 00 '8 S'O ZL'69 s Qldtuoxt LOOO'O o 00 0900 '0 081 '0 o 09 '1 00 '1 0 D's O 00 '8 00 'b 0 ZZ'OL oldtuoxl Tableau 1 (suite 1) Composition du verre (% en poids) Composant Si O 2 B 203 A 1203 Mg O Ca O Na 20 K 20 Ce O 2 Ti O 2 T-Fe 203 * Co O Ni O Se* * Exemple 71,39 1,50 4,00 8,00 13,50 1,00 0,46 o O 0,150 0,0030 o 0,0007 Exemple 71,92 o 1,50 4,00 8,00 13,50 0,44 0,50 0,141 0,0030 0,0006 Exemple ,63 1,50 4,00 8,00 13,50 1,00 0,57 0,61 0,187 0,0030 o 0,0006 Exemple 69,96 o 1,50 4,00 8,00 13,50 1,00 1,46 0,40 0,178 0,0030 0,0007 Exemple 69,57 1,00 1,50 4,00 8,00 13,50 1,00 1,02 0,28 0,125 0,0028 o 0,0005 Exemple 71,43 1,50 4,00 8,00 13,50 1,00 0,38 0, 0,189 o 0,0007 Exemple ,93 0,5 1,50 4,00 8,00 13,50 1,00 0,38 o 0,189 0,0035 o 0,0007 Exemple ,67 o 1,50 4,00 8,00 13,50 1,00 0,75 0,40 0,183 o o Exemple ,93 o 1,50 4,00 8,00 13,50 1,00 0,60 0,32 0,146 0,0040 o O 0,0006 O O w M w G jII w "Il Tableau 1 (suite 2) Composition du verre (% en poids) Exemple Exemple 19 20 ,48 70,48 1,50 4,00 8,00 13,50 1,00 0,75 0,58 0,189 o o o 1,50 4,00 8,00 13,50 1, 00 0,75 0,58 0,189 0,0030 o 0,0006 Exemple ,48 1,50 4,00 8,00 13,50 1,00 0,75 0,58 0,189 0,0030 Exemple 69,81 o 1,50 4,00 8,00 13,50 1,00 1,60 0,40 0,179 0,0040 0,0020 0,0004 Exemple 71,54 o 1,50 4,00 8,00 13,50 1,00 0,30 0,151 0,003 0,002 0,0007 Exemple 71,10 1,50 4,00 8,00 13,50 1,00 0,44 0,31 0,141 0,0030 0,0020 0,0007 Exemple Comparatif 1 71,81 1,50 4,00 8,00 13,50 1,00 o 0,01 0,177 0,0017 0,0003 0,0009 Exemple Comparatif 2 71,74 1,50 4,00 8,00 13,50 1,00 0,01 0,252 0,0009 0,0003 0,0009 tw O' w. q I Remarques: * Oxyde de fer total exprimé en Fe 203 * * Mesuré par la méthode de fluorescence des rayons X La limite de détection était de 0,0002 % en poids. Composant Si O 2 B 203 A 1203 Mg O Ca O Na 20 K 20 Ce O 2 Ti O 2 T-Fe 203 * Co O Ni O Se** no Tableau 2 Caractéristiaues optiques TG 1) (%) TUV 2) (%) YA 3) (%) o 4) (nm) Pe 5) (%) Exemple 88,6 33,2 ,3 2,67 Exemple 81,2 28,6 71,2 1,79 Exemple 87,4 39,1 ,1 2,70 Exemple Exemple Exemple 4 5 6 79,4 80,0 86,0 32,3 ,0 3,32 33,6 71,2 1,81 27,1 83,3 9,22 Tableau 2 (suite 1) Caractéristiques optiques TG') (%) TUV 2) (%) YA 3) (%) kd 4) (nm) Pe 5) (%) Exemple 73,3 44,3 71,0 2,62 Exemple 68,9 43,6 71,6 573. 1,36 Exemple ,7 37,5 ,2 2,00 Exemple Exemple 13 14 64,7 70,9 29,1 36,1 ,0 72,7 4,07 1,68 Exemple 81,0 ,0 1,38 Exemple ,9 24,8 ,3 1,84 Exemple 78,0 51,2 88,0 0,52 o Exemple 76,2 ,3 79,5 7,85 Exemple 72,5 ,2 ,0 1,79 Exemple 76,4 44,0 87,4 1,48 Exemple 71,0 39,1 ,0 1,76 t O 6 ' w Tableau 2 (suite 2) Caractéristiques optiques TG'1) (%) TUV 2) (%) YA 3) (%) Xd 4) (nm) Pes) (%) Exemple 74,4 41,0 86,6 1,62 Exemple *68,1 ,1 ,9 2,41 Exemple 69,2 37,2 73,3 0,54 Exemple 81,1 27,5 71,4 2,30 Exemple ,4 ,3 72,8 1,12 Exemple 68,6 44,4 71,4 1,44 Exemple Comparatif 1 74,5 62,3 78,0 1,01 Exemple Comparatif 2 69,9 ,1 77,6 4,34 Remarques: 1): Transmission du rayonnement solaire mesurée selon la nonnrme JIS R 3208. 2): Transmission des ultraviolets obtenue à partir de la transmission spectrale de la transmission du rayon- nement solaire lorsque la masse de l'air était de 2. 3): Transmission de la lumière visible (illuminant A), mesurée selon la norme JIS Z 8701. 4): Longueur d'onde dominante (illuminant C), mesurée selon la norme JIS 8701. ): Pureté d'excitation (illuminant C), mesurée selon la nonnrme JIS Z 8701. A, w On peut voir d'après le Tableau 2 que le verre selon la présente invention présente une absorption des ultraviolets plus élevée, tout en ayant une transmission de la lumière visible de 70 % ou plus, en comparaison avec le verre comparatif Exemples 25 à 36 et Exemple Comparatif 3 On a préparé des échantillons de verres selon le second mode de mise en oeuvre de la présente invention et un verre bronze comparatif utilisé de manière classique pour les véhicules (Exemple Comparatif 3) et on les a évalués de la même manière que dans les Exemples précédents La composition des échantillons est indiquée dans le Tableau 3 ci-dessous dans lequel R représente la proportion de Fe O en pour-cent en poids par rapport à l'oxyde de fer total et les résultats de l'évaluation sont indiqués dans le Tableau 4 ci-dessous Les signes et symboles utilisés dans les Tableaux 3 et 4 ont les mêmes significations que dans les Tableaux 1 et 2. Tableau 3 Composition du verre (% en poids) Composant Si O 2 B 203 A 1203 Mg O Ca O Na 20 K 20 Ce O 2 Ti O 2 T-Fe 203 Fe 203 Fe O R Co O Ni O Se Exemple ,81 1,50 4,00 8,00 13,50 1,00 0,57 0,24 0,382 0,282 0,089 ,9 o 0,0004 Exemple ,54 o O 1,50 4,00 8,00 13,50 1,00 0,57 0,24 0,647 0,474 0,156 26,8 o o 0,0004 Exemple ,34 1,00 1,50 4,00 8,00 13,50 1,00 0,86 0,39 0,408 0,334 0,066 18,0 o o 0,0004 Exemple ,30 o 1,50 4,00 8,00 13,50 1,00 0,90 0,39 0,406 0,326 0,072 19,7 o 0,0004 Exemple 69,81 0,5 1,50 4,00 8,00 13,50 1,00 0,90 0,39 0,402 0,310 0,083 22,9 0,0004 o 0,0004 Exemple ,31 o 1,50 4,00 8,00 13,50 1,00 0,90 0,39 0,398 0,309 0,080 22,3 0,0009 o 0,0002 L 4 Exemple ,30 o 1,50 4,00 8,00 13,50 1,00 0,90 0,40 0,401 0,314 0,078 21,6 0,0016 0,0000 6 ' MD q Tableau 3 (suite) Composition du verre (% en poids) Composant Si O 2 B 203 A 1203 Mg O Ca O Na 20 K 20 Ce O 2 Ti O 2 T-Fe 203 Fe 203 Fe O R Co O Ni O Se Exemple ,31 o O 1,50 4,00 8,00 13,50 1,00 0,90 0,39 0,403 0,318 0,079 21,8 0,0020 0 O 0,0000 Exemple ,76 o 1,50 4,00 8,00 13,50 1,00 0,90 0,39 0,401 0,311 0,081 22,4 0,0005 0,003 Exemple ,29 1,50 4,00 8,00 13,50 1,00 0,91 0,39 0,406 0,318 0,079 21,7 o O 0,0002 O Exemple ,29 o 1,50 4,00 8,00 13,50 1,00 0,91 0,39 0,406 0,318 0,079 21,7 0,0003 o o Exemple ,29 1,50 4,00 8,00 13,50 1,00 1,91 0,39 0,406 0,318 0,079 21,7 0,0003 0,005 Exemple comparatif 3 71,26 1,52 3,85 8,92 13,31 0,90 o o 0,240 0,184 0,0050 23,2 0,0007 0,0035 0,0006 b 3 MO q Tableau 4 Caractéristiques optiques Exemple 59,1 28,2 ,0 ,1 Exemple Exemple 31 59,2 29,1 29,9 58,8 71,7 70,0 571 568 6,3 4,18 Tableau 4 (suite) Caractéristiques optiques Exemple comparatif 3 69,0 66,0 77,0 ,0 Exemple 57,2 33,6 71,4 9,1 TG (%) T Uv (%) YA (%) Xd (nm) Pe (%) Exemple ,0 27,9 66,5 7,6 Exemple 62,2 28,9 73,1 ,0 Exemple ,5 28,2 72,1 ,06 TG (O%) T Uv (%) YA(%) Xd (nm) Pe (o%) Exemple 59,2 ,0 ,1 3,7 Exemple 58,4 29,6 71,1 9,1 nl Exemple 63,0 ,0 79,4 3,7 Exemple 62,6 ,0 78,5 560,3 3,2 Exemple 61,1 ,0 ,8 566,1 ,15 j IX} q On peut voir d'après le Tableau 4 que le verre selon la présente invention présente une transmission du rayonnement solaire plus faible et une absorption des ultraviolets plus élevée, tout en ayant une transmission de la lumière visible de 70 % ou plus, en comparaison avec les échantillons de verre comparatif. Comme décrit et démontré ci-dessus, le verre pour véhicules selon la présente invention a une faible transmission des ultraviolets et une transmission élevée de la lumière visible d'environ 70 % ou plus et en conséquence il convient comme vitres, non seulement pour les véhicules, mais aussi pour les bâtiments. Outre l'absorption élevée des ultraviolets, le verre selon le premier mode de mise en oeuvre de l'invention a l'avantage supplémentaire d'une faible pureté d'excitation qui est égale à celle du verre gris ou bronze classique et le verre selon le second mode de mise en oeuvre de l'invention a l'avantage supplémentaire d'une faible transmission de rayonnement solaire et d'une pureté d'excitation relativement faible. REVENDICATIONS 1 Verre pour véhicules caractérisé en ce qu'il comprend: de 65 à 80 % en poids de Si O 2; de O à 5 % en poids d'A 1203; de O à 5 % en poids de B 203; de O à 10 % en poids de Mg O; de 5 à 15 % en poids de Ca O; de 10 à 18 % en poids de Na 2 O; de O à 5 % en poids de K 2 O; de 5 à 15 % en poids du total de Mg O et Ca O; de 10 à 20 % en poids du total de Na 2 O et K 20; de 0,3 à 2 % en poids d'oxyde de cérium exprimé en Co O 2; de 0 à 1 % en poids de Ti O 2; de 0,1 à 0,8 % en poids d'oxyde de fer exprimé en Fe 203; de 0 à 0,006 % en poids de Co O; de O à 0,01 % en poids de Ni O; et de O à 0,0015 % en poids de Se. 2 Verre pour véhicules selon la revendication 1, caractérisé en ce que le verre d'une épaisseur de 4 mm a une transmission de la lumière visible d'au moins 70 %, mesurée avec l'illuminant normalisé C I E A. 3 Verre pour véhicules selon la revendication 1, caractérisé en ce que l'oxyde de fer est présent en quantité de pas moins de 0,1 % en poids et moins de 0,2 % en poids exprimé en Fe 203. 4 Verre pour véhicules selon la revendication 3, caractérisé en ce que le verre d'une épaisseur de 4 mm a une pureté d'excitation de pas plus de 3 %, mesurée avec l'illuminant normalisé C I E C. Verre pour véhicules selon la revendication 3, caractérisé en ce que le verre d'une épaisseur de 4 mmn a une transmission de la lumière ultraviolette de pas plus de 45 %. 6 Verre pour véhicules selon la revendication 3, caractérisé en ce que le verre a une longueur d'onde dominante de 570 à 600 nm avec l'illuminant normalisé C I E C. 7 Verre pour véhicules selon la revendication 1, caractérisé en ce que l'oxyde de fer est présent en quantité de 0,2 à 0,8 % en poids exprimé en Fe 203, et Se est présent en quantité de O à 0,0004 % en poids. 8 Verre pour véhicules selon la revendication 7, caractérisé en ce que le verre d'une épaisseur de 4 mm a une pureté d'excitation de pas plus de 6 % avec l'illuminant normalisé C E C. 9 Verre pour véhicules selon la revendication 7, caractérisé en ce que le verre d'une épaisseur de 4 mm a une transmission de la lumière ultraviolette de pas plus de 30 %. Verre pour véhicules selon la revendication 7, caractérisé en ce que le verre d'une épaisseur de 4 mn a une transmission de rayonnement solaire de pas plus de 60 %. 11 Verre pour véhicules selon la revendication 1, caractérisé en ce que Mg O est présent en quantité pas plus de 10 % en poids et Ca O en quantité de pas moins de 5 % en poids. 12 Verre pour véhicules selon la revendication 1, caractérisé en ce que Na 2 O est présent en quantité de 10 à 18 % en poids. 13 Verre pour véhicules selon la revendication 1, caractérisé en ce que Fe O est présent dans une proportion de 15 à 30 % en poids par rapport à la teneur totale en oxyde de fer.